리튬-공기 이차전지용 전극에서 공기극의 반응 장소가 되는 카본의 표면을 안정한 폴리머로 코팅함으로써 공기극에서 카본의 불안정성을 피하는 새로운 방법이 개시된다. 본 발명은 리튬-공기 이차전지용 전극으로서, 공기극의 반응 장소가 되는 카본이 폴리이미드로 표면 코팅된 것을 특징으로 하는 리튬-공기 이차전지용 전극 및 그 제조방법을 제공한다.
주어진 문장을 읽고 간략하게 요약해주세요.

문장: 
[ 발명의 명칭 ]
폴리이미드를 코팅한 카본을 이용한 리튬-공기 이차전지의 공기극 및 그 제조방법AIR ELECTRODE OF LITHIUM-AIR RECHARGEABLE BATTERY USING A POLYIMIDE COATED CARBON AND MANUFACTURING METHOD THEREOF
[ 기술분야 ]
본 발명은 리튬-공기 이차전지의 공기극 및 그 제조방법에 관한 것으로, 보다 상세하게는 폴리이미드 고분자를 균일하게 연속적으로 코팅한 카본 물질을 이용한 리튬-공기 이차전지의 공기극 및 그 제조방법에 관한 것이다.
[ 배경기술 ]
이차전지(Secondary battery)는 휴대전화, 노트북과 같은 휴대용 기기의 발달 및 보급과 더불어 최근 급격한 진화와 발전을 거듭해 오고 있다. 소형 전자기기에 가장 범용적으로 리튬-이온(Li-ion) 전지가 사용되고 있다. 그러나 에너지 소비의 증가와 지하자원의 고갈, 화석 연료의 사용에 따른 환경 문제가 대두되면서 각광받기 시작하는 전기자동차(EV; Electric Vehicle)나 대용량 전력저장 장치(ESS; Energy Storage System)에 사용되기 위한 고출력 및 중대형 전력공급원의 수요가 크게 증가하고 있다.리튬-공기(Li-air) 전지는 리튬-이온 전지에 비하여 월등히 높은 에너지 밀도를 가지며, 반응 활물질로 대기중의 산소를 사용하여 친환경적인 장점을 가진 차세대 에너지저장 시스템으로서 최근 크게 주목을 받고 있다. 그러나 리튬-공기 전지는 낮은 출력속도, 제한된 수명 특성, 상당한 과전압과 같은 기본적인 그리고 실제적인 문제에 직면해 있다. 유기계 전해질을 사용하는 리튬-공기 전지의 전기화학적 반응은 리튬 산화물(Li2O2)과 같은 고상의 반응 생성물의 생성과 분해에 기초를 두고 있다. 이 가역적인 반응은 공기극(Air electrode)의 표면에서 일어나며, 따라서 유기계 리튬-공기 전지의 특성은 공기극과 매우 깊이 연관되어 있다(비특허문헌 1 내지 6 참조).카본은 높은 전기 전도성과 적은 무게 그리고 넓은 비표면적을 갖기 때문에 리튬-공기 전지의 공기극의 기본 물질로 가장 널리 사용된다. 공기극에서 카본은 산화-환원 반응을 위한 반응 장소로서 역할을 하며, 넓은 반응 생성물의 저장을 위한 공간을 제공한다. 그러나 최근 연구들에 의하면 카본이 부반응의 원인이 된다는 것이 확인되고 있다(비특허문헌 7 내지 9 참조). 방전 반응 후 리튬 산화물이 존재할 때, 높은 전압에서 카본은 리튬 산화물과 쉽게 반응하고 리튬 카보네이트(Li2CO3)가 생성된다. 또한 방전 및 충전 동안 카본의 표면이 전해질의 분해를 촉진시켜 리튬-카르복시산염(Li-carboxylate)과 같은 유기물질을 증가시킨다. 리튬 카보네이트와 유기물질들은 충전 시에 쉽게 분해되지 못하고, 사이클이 진행되는 동안 공기극의 표면에 축적된다. 이는 높은 과전압을 야기시키고 리튬-공기전지의 수명 특성을 저하시킨다(비특허문헌 10 및 11 참조).이러한 문제를 해결하기 위한 해결책으로는 공기극에 카본을 사용하지 않는 방법이 있다. 몇몇 연구그룹에서는 코발트 산화물(Co3O4)나 티타늄카바이드(TiC)같은 무기물을 사용한 카본이 없는 공기극을 발표하였다(비특허문헌 12 내지 14 참조). 카본이 없는 전극은 향상된 수명 특성과 낮은 과전압을 나타낸다. 그러나 무기물의 높은 무게와 작은 비표면적 때문에, 그것들의 용량은 카본을 이용한 공기극에 비해 상당히 낮다.[비특허문헌]비특허문헌 1: F. Li, H. Kitaura and H. Zhou, Energy Environ. Sci., 2013, 6, 2302.비특허문헌 2: F. Li, T. Zhang and H. Zhou, Energy Environ. Sci., 2013, 6, 1125.비특허문헌 3: D. Zhu, L. Zhang, M. Song, X. Wang and Y. Chen, Chem. Commun., 2013, 49, 9573.비특허문헌 4: R. Black, B. Adams and L. F. Nazar, Adv. Energy Mater., 2012, 2, 801.비특허문헌 5: F. Li, T. Zhang and H. Zhou, Energy Environ. Sci., 2013, 6, 1125.비특허문헌 6: A. Kraytsberg and Y. Ein-Eli, J. Power Sources, 2011, 196, 886.비특허문헌 7: M. M. O. Thotiyl, S. A. Freunberger, Z. Peng and P. G. Bruce, J. Am. Chem. Soc., 2013, 135, 494.비특허문헌 8: B. D. McCloskey, A. Speidel, R. Scheffler, D. C. Miller, V. Viswanathan, J. S. Hummelshoj, J. K. Norskov and A. C. Luntz, J. Phys. Chem. Lett., 2012, 3, 997.비특허문헌 9: J. Lu, Y. Lei, K. C. Lau, X. Luo, P. Du, J. Wen, R. S. Assary, U. Das, D. J. Miller, J. W. Elam, H. M. Albishri, D. A. El-hady, Y. K. Sun, L. A. Curtiss and K. Amine, Nat. Commun., 2013, 4, 2383.비특허문헌 10: Y.-C. Lu and Y. Shao-Horn, J. Phys. Chem. Lett., 2013, 4, 93.비특허문헌 11: B. M. Gallant, R. R. Mitchell, D. G. Kwabi, J. Zhou, L. Zuin, C. V. Thompson and Y. Shao-Horn, J. Phys. Chem. C, 2012, 116, 20800.비특허문헌 12: M. O. Thotiyl, S. A. Freunberger, Z. Peng, Y. Chen, Z. Liu and P. G. Bruce, Nature Mater., 2013, 12, 1050.비특허문헌 13: A. Riaz, K.-N. Jung, W. Chang, S.-B. Lee, T.-H. Lim, S.-J. Park, R.-H. Song, S. Yoon, K.-H Shin and J.-W. Lee, Chem. Commun., 2013, 49, 5984.비특허문헌 14: Y. Cui, Z. Wen and Y. Liu, Energy Environ. Sci., 2011, 4, 4727.
[ 발명의 개요 ]

[ 해결하려는 과제 ]
본 발명은 리튬-공기 이차전지용 전극에서 공기극의 반응 장소가 되는 카본의 표면을 안정한 폴리머로 코팅함으로써 공기극에서 카본의 불안정성을 피하는 새로운 방법을 제시하고자 한다.
[ 과제의 해결 수단 ]
전술한 기술적 과제를 해결하기 위한 수단으로서 본 발명은, 리튬-공기 이차전지용 전극으로서, 공기극의 반응 장소가 되는 카본이 폴리이미드로 표면 코팅된 것을 특징으로 하는 리튬-공기 이차전지용 전극을 제공한다.또한 상기 카본은 카본 나노 튜브(CNT), 카본 블랙(carbon black), 그라파이트(graphite), 아세틸렌 블랙(acetylene black), 활성 탄소, 케첸 블랙(ketjen black), 덴카 블랙(Denka Black), 활성카본분말(activated carbon powder), 플러렌(C60), (carbon nano tube), 카본 나노 파이버(carbon nano fiber), 카본 나노 와이어(carbon nano wire), 카본 나노혼(carbon nano-horn) 및 카본 나노링(carbon nano ring)으로 이루어진 군에서 선택되는 1종 이상인 것을 특징으로 하는 리튬-공기 이차전지용 전극을 제공한다.또한 상기 이차전지에 사용되는 전해질은 유기계 전해질인 것을 특징으로 하는 리튬-공기 이차전지용 전극을 제공한다.상기 또 다른 과제 해결을 위하여 본 발명은, 리튬-공기 이차전지용 전극에서 공기극의 반응 장소가 되는 카본 표면에 폴리이미드를 코팅하는 방법으로서, 코팅 용액으로 폴리아믹산(polyamic acid)를 준비하는 단계; 카본 분말을 상기 코팅 용액에 혼합 및 교반하여 혼합 용액을 제조하는 단계; 상기 혼합 용액을 필터링 및 건조하여 코팅된 카본을 제조하는 단계; 및 상기 코팅된 카본을 열처리하여 상기 폴리아믹산을 폴리이미드로 변환시키는 단계;를 포함하는 것을 특징으로 하는 방법을 제공한다.또한 상기 코팅 용액은 폴리아믹산 함량이 0.1~5중량%인 것을 특징으로 하는 방법을 제공한다.또한 상기 열처리는 질소 분위기하에서 50~70℃에서 350~450℃까지 순차적으로 승온시켜 수행되는 것을 특징으로 하는 방법을 제공한다.
[ 발명의 효과 ]
본 발명에 따르면, 공기극에 폴리이미드가 코팅된 카본을 사용함으로써 기존의 카본 전극이 갖는 높은 용량을 그대로 가지면서도 카본과 유기계 전해질 또는 리튬 산화물(Li2O2)의 직접적인 접촉을 막아, 카본의 문제점인 부반응의 진행을 억제하여 리튬-공기 이차전지의 수명 특성을 발전시킨 리튬-공기 이차전지 전극을 제공할 수 있다.또한 상기 공기극에 폴리이미드를 코팅하는 방법으로, 폴리이미드 전구체 코팅 용액을 이용하여 카본과 혼합, 필터링, 건조 및 열처리를 거쳐 제조하는 최적의 방법을 제공할 수 있다.
[ 도면의 간단한 설명 ]
도 1은 본 발명에 따른 리튬-공기 이차전지용 전극에 있어, 공기극에서 카본과 전해질 또는 리튬 산화물(Li2O2) 사이의 반응을 나타낸 모식도,도 2는 본 발명에 따라 제조된 폴리이미드가 코팅된 카본 나노 튜브 공기극과 순수한 카본 나노 튜브 공기극에 대하여 투과전자현미경(TEM) 및 EDS(Energy-Dispersive X-ray Spectroscopy) 분석 수행 결과를 나타낸 사진,도 3은 본 발명에 따라 제조된 폴리이미드가 코팅된 카본 나노 튜브와 순수한 카본 나노 튜브의 적외선 분광 분석(FT-IR) 결과를 나타낸 그래프,도 4는 본 발명에 따라 제조된 폴리이미드가 코팅된 카본 나노 튜브 공기극과 순수한 카본 나노 튜브 공기극에 대한 전기화학적 성능 측정 결과를 나타낸 그래프,도 5는 본 발명에 따라 제조된 폴리이미드가 코팅된 카본 나노 튜브와 순수한 카본 나노 튜브의 50번째 충전 후 임피던스 측정 결과를 나타낸 그래프,도 6은 본 발명에 따라 제조된 폴리이미드가 코팅된 카본 나노 튜브 전극과 순수한 카본 나노 튜브 전극의 방전 후 X선 회절 분석(XRD) 결과를 나타낸 그래프,도 7은 본 발명에 따라 제조된 폴리이미드가 코팅된 카본 나노 튜브 전극과 순수한 카본 나노 튜브 전극의 주사전자현미경(SEM) 사진,도 8은 본 발명에 따라 제조된 폴리이미드가 코팅된 카본 나노 튜브 전극과 순수한 카본 나노 튜브 전극의 첫 번째와 50 번째 충전 후 적외선 분광 분석(FT-IR) 결과를 나타낸 그래프.
[ 발명을 실시하기 위한 구체적인 내용 ]
이하에서는 본 발명의 바람직한 실시예를 첨부한 도면을 참고하여 상세하게 설명한다. 본 발명을 설명함에 있어서 관련된 공지 기술에 대한 구체적인 설명이 본 발명의 요지를 흐리게 할 수 있다고 판단되는 경우 그 상세한 설명을 생략하기로 한다. 명세서 전체에서, 어떤 부분이 어떤 구성요소를 "포함"한다고 할 때, 이는 특별히 반대되는 기재가 없는 한, 다른 구성요소를 제외하는 것이 아니라 다른 구성요소를 더 포함할 수 있음을 의미한다.본 발명자들은 기존의 리튬-공기 이차전지에서 사용되어 온 카본 기반의 공기극에서 카본이 전해질의 분해를 촉진하고 리튬 산화물과의 반응으로 분해되기 어려운 유기물이 발생하게 되고 이것들이 축적되어 리튬-공기 이차전지의 수명 특성을 저하시키는 문제를 직시하고 이러한 문제를 해결하기 위하여 예의 연구를 거듭한 결과, 폴리머가 코팅된 카본을 공기극에 적용함으로써, 용량도 크며, 수명 특성 또한 향상된 리튬-공기 이차전지용 전극을 제공할 수 있음을 알아내고 본 발명에 이르게 되었다.따라서 본 발명은 리튬-공기 이차전지용 전극으로서, 공기극의 반응 장소가 되는 카본이 폴리이미드로 표면 코팅된 것을 특징으로 하는 리튬-공기 이차전지용 전극을 개시한다.도 1은 본 발명에 따른 리튬-공기 이차전지용 전극에 있어, 공기극에서 카본과 전해질 또는 리튬 산화물(Li2O2) 사이의 반응을 나타낸 모식도이며, 순수한 카본을 적용한 전극(a)과 표면이 개질된 카본을 적용한 전극을 비교하여 나타내고 있다.도 1을 참조하면, 우측의 확대도를 통하여 확인할 수 있는 바와 같이, 일반적인 카본 공기극에서는 전해질 분해 또는 카본과 방전 반응생성물 간의 반응으로 생성되는 유기물이나 리튬 카보네이트에 의해서 전지의 전기 화학적 성능이 저하되는데, 반면에 안정한 폴리머를 코팅한 카본 공기극에서는 카본과 전해질, 방전 반응 생성물의 직접적인 접촉을 막아 이러한 부반응 생성물의 생성을 억제하는 역할을 할 수 있다. 또한 카본을 사용하지 않는 전극에 비해서도 카본과 폴리머의 가벼운 무게 때문에 더 높은 용량을 갖는다.본 발명에서는 안정한 폴리머로서 폴리이미드를 적용하였다. 폴리이미드 층은 매우 연속적이고 수 나노 미터의 비교적 균일한 두께를 가지며, 화학적, 열적 안정성을 제공한다. 또한 폴리이미드 층은 기존의 연구에서 리튬 이온 전지의 양극 표면과 전해질 사이의 반응을 억제하는데 적용된 바 있다. 따라서 본 발명에서도 공기극 카본 표면의 폴리이미드 층이 보호막 역할을 하여 원치 않는 부반응을 억제할 것으로 기대하였으며, 실제 그 효과를 확인하였다. 한편 본 발명에서 카본 재료로는 특별히 한정되는 것은 아니나, 예컨대 카본 나노 튜브(CNT), 카본 블랙(carbon black), 그라파이트(graphite), 아세틸렌 블랙(acetylene black), 활성 탄소, 케첸 블랙(ketjen black), 덴카 블랙(Denka Black), 활성카본분말(activated carbon powder), 플러렌(C60), (carbon nano tube), 카본 나노 파이버(carbon nano fiber), 카본 나노 와이어(carbon nano wire), 카본 나노혼(carbon nano-horn), 카본 나노링(carbon nano ring) 등이 단독 또는 혼합되어 사용될 수 있으며, 바람직하게는 전극리튬-공기 이차전지의 공기극에 성공적으로 사용되고 있는 카본 나노 튜브(CNT)가 사용될 수 있다.이러한 본 발명에 따른 리튬-공기 이차전지용 전극에서 공기극의 반응 장소가 되는 카본의 표면에 폴리이미드를 코팅하는 최적의 방법은 폴리이미드 전구체 코팅 용액을 이용하여 카본과 혼합, 필터링, 건조 및 열처리를 거쳐 제조하는 것이다.즉 본 발명은 리튬-공기 이차전지용 전극에서 공기극의 반응 장소가 되는 카본 표면에 폴리이미드를 코팅하는 방법으로서, 코팅 용액으로 폴리아믹산(polyamic acid)를 준비하는 단계; 카본 분말을 상기 코팅 용액에 혼합 및 교반하여 혼합 용액을 제조하는 단계; 상기 혼합 용액을 필터링 및 건조하여 코팅된 카본을 제조하는 단계; 및 상기 코팅된 카본을 열처리하여 상기 폴리아믹산을 폴리이미드로 변환시키는 단계;를 포함하는 것을 특징으로 하는 방법을 개시한다.상기 폴리아믹산은 예컨대 방향족 무수물인 피로멜리틱 디안하이드라이드(pyromellitic dianhydride; PMDA)와 방향족 디아민인 4,4'-옥시디아닐린(4,4'-oxydianiline; ODA)을 이용하여 디메틸아세타마이드(dimethyl acetamide; DMAc)를 용매로 하여 질소 분위기에서 코팅 용액으로 제조될 수 있으며, 이때 코팅 용액의 PMDA/ODA의 몰분율은 1/1~1/1.05 수준으로 할 수 있으며, 폴리아믹산이 0.1~5중량% 함량으로 포함된 것이 바람직하고, 0.5~2중량% 함량으로 포함된 것이 더욱 바람직하다.폴리아믹산 코팅 용액 준비 후 카본 분말, 예컨대 카본 나노 튜브를 코팅 용액에 담근 후 상온에서 10~100분간 교반하여 혼합 용액을 제조하고, 카본 나노 튜브를 혼합 용액에서 필터로 걸러내어 75~95℃에서 5~10시간 정도 건조하여 코팅된 카본 나노 튜브를 제조하게 된다.이후 폴리아믹산을 폴리이미드로 변환하기 위해 폴리아믹산이 코팅된 카본 나노 튜브를 질소 분위기에서 이미드화 열처리 과정을 거쳐 폴리이미드가 코팅된 카본 공기극을 제조할 수 있다. 이때 카본 나노 튜브 표면에 균일하고 연속적인 코팅이 되도록 하기 위해서는 단계적인 열처리를 수행하는 것이 바람직하다. 즉 폴리아믹산이 코팅된 카본 나노 튜브를 50~70℃에서 350~450℃까지 순차적으로 승온시켜 열처리를 수행할 수 있다. 구체적으로 상기 단계적인 열처리는 50~70℃에서 10~100분(바람직하게는 55~65℃에서 20~40분) → 110~130℃에서 10~100분(바람직하게는 115~125℃에서 20~40분) → 180~220℃에서 30~120분(바람직하게는 190~210℃에서 40~80분) → 280~320℃에서 10~100분(바람직하게는 290~310℃에서 40~80분) → 380~420℃에서 1~30분(바람직하게는 390~410℃에서 5~20분)으로 순차적으로 수행할 수 있다.이하 본 발명의 구체적인 실시예를 들어 보다 상세히 설명한다.폴리이미드가 코팅된 카본 공기극 제조카본 표면에 폴리이미드를 코팅하기 위해서, 먼저 피로멜리틱 디안하이드라이드와 4,4'-옥시디아닐린을 이용하여 디메틸아세타마이드를 용매로 하여 질소 분위기에서 폴리아믹산 코팅 용액(PMDA/ODA 몰분율은 1.00/1.01)을 준비하였다. 카본 물질로는 다양한 카본 물질이 사용될 수 있으나 본 실험에서는 카본 나노 튜브를 사용하였다. 폴리이미드가 코팅된 카본 나노 튜브를 제조하기 위해서 상용 카본 나노 튜브를 폴리아믹산 용액에 담그어 폴리아믹산 함량이 1중량%인 혼합 용액을 제조하였다. 이 혼합 용액을 20분간 실온에서 교반한 후 카본 나노 튜브를 혼합 용액에서 필터로 걸러내어 85℃에서 8시간 동안 건조하였다. 이후 폴리아믹산을 폴리이미드로 변환하기 위해서, 폴리아믹산이 코팅된 카본 나노 튜브를 질소 분위기에서 단계적인 이미드화 열처리 과정을 진행하여 폴리이미드가 코팅된 카본 공기극을 제조하였다. 단계적인 열처리는 60℃에서 30분 → 120℃에서 30분 → 200℃에서 60분 → 300℃에서 60분 → 400℃에서 10분 순서로 수행되었다.공기극의 미세구조 및 구성 원소 분석본 발명에 따른 공기극의 미세구조 및 구성 원소를 파악하기 위해 전술한 방법으로 제조된 폴리이미드가 코팅된 카본 나노 튜브 공기극과 순수한 카본 나노 튜브 공기극에 대하여 투과전자현미경(TEM) 및 EDS(Energy-Dispersive X-ray Spectroscopy) 분석을 수행하고 그 결과를 도 2에 나타내었다. 도 2에서 (a) 및 (c)는 순수한 카본 나노 튜브의 투과전자현미경(TEM) 사진이고, (b) 및 (d)는 폴리이미드가 코팅된 카본 나노 튜브의 투과전자현미경(TEM) 사진이고, (e)는 순수한 카본 나노 튜브의 EDS 분석 결과를 나타내고 있고, (f)는 폴리이미드가 코팅된 카본 나노 튜브의 EDS분석 결과를 나타내고 있고, (g)는 EDS 맵핑 분석의 면적을 나타낸 폴리이미드가 코팅된 카본 나노 튜브의 투과전자현미경(TEM) 사진이고, (h)는 카본의 EDS 맵(maps)이고, (i)는 질소의 EDS 맵(maps)이다.먼저, 도 2(a) 및 도 2(c)를 참조하면 순수한 카본 나노 튜브의 경우 매끈한 표면을 확인할 수 있다. 그러나 도 2(b) 및 도 2(d)를 참조하면 폴리이미드가 코팅된 카본 나노 튜브의 경우에서는 순수한 카본 나노 튜브의 벽(wall)보다 밝은 색의 껍질 층을 확인할 수 있다. 이 얇은 껍질 층은 폴리이미드일 것으로 기대된다. 다음으로, 표면의 구성 원소를 비교하기 위해 EDS 분석을 실시한 결과, 도 2(e) 및 도 2(f)에서 볼 수 있듯이 폴리이미드가 코팅된 카본 나노 튜브의 표면에서 질소의 함량이 순수한 카본 나노 튜브보다 더 높은 것을 확인할 수 있다. 또한 EDS 맵핑을 통해서 코팅층의 균일성을 확인하였다. 즉 도 2(g)의 사각형 부분은 폴리이미드가 코팅된 카본 나노 튜브의 분석 범위를 나타내는데, 도 2(h) 및 도 2(i)를 참조하면 카본(C)뿐만 아니라 질소(N) 또한 균일하게 분포되어 있는 것을 보여준다. 이로써 폴리이미드 코팅층의 존재를 확인할 수 있다. 한편 도 3은 상기 폴리이미드가 코팅된 카본 나노 튜브('PI coated CNT')와 순수한 카본 나노 튜브('Pristine CNT')를 적외선 분광 분석(FT-IR)한 것으로, 이를 참조하면 폴리이미드가 코팅된 카본 나노 튜브에 폴리이미드가 존재함을 명확히 확인할 수 있다.공기극의 전기화학적 성능 분석본 발명에 따른 공기극에서 폴리이미드 코팅의 효과를 파악하기 위해 전술한 방법으로 제조된 폴리이미드가 코팅된 카본 나노 튜브 공기극과 순수한 카본 나노 튜브 공기극에 대하여 전기화학적 성능을 측정하고 그 결과를 도 4에 나타내었다. 도 4에서 (a)는 두 전극의 초기 충-방전 곡선을 나타내고, (b)는 두 전극의 수명 성능(전지의 용량을 1500mAh·g-1으로 제한함)을 나타내고, (c)는 사이클 진행 동안 순수한 전극의 충-방전 곡선을 나태나고, (d)는 사이클 진행 동안 폴리이미드가 코팅된 전극의 충-방전 곡선을 나타낸다. 전류밀도 세기는 500mA·g-1이고, 전압 구간은 2.0~4.35V에서 수행되었고, 전지의 용량 값은 극판의 총 질량(CNT+바인더)을 기초로 하였다.먼저 도 4(a)를 참조하면, 폴리이미드가 코팅된 전극은 순수한 전극보다 약간 적은 용량을 나타낸다. 이는 폴리머 코팅을 통한 비표면적의 감소와 관련된 것으로 생각된다. 두 전극의 과전압 또한 순수한 극판이 약간 낮지만 거의 비슷한 값을 나타내고 있음을 알 수 있다.도 4(b)에서는 500mA·g-1의 전류밀도 세기에서 두 극판의 수명 특성이 나타나 있으며, 순수한 극판은 65회 동안 용량을 유지하였고, 폴리이미드가 코팅된 극판은 훨씬 향상된 수명 성능(135회 이상)을 보인 것을 알 수 있다. 이러한 결과로부터 폴리이미드 코팅이 리튬-공기 전지의 카본을 기반으로 한 전극의 수명 특성에 필수적인 역할을 한다는 것을 확인할 수 있다.도 4(c) 및 도 4(d)는 순수한 극판과 폴리이미드가 코팅된 극판의 수명 특성 측정 동안의 충전-방전 곡선을 보여주는데, 방전과 충전이 진행되면서 전압이 계속해서 변화한다. 특히, 순수한 극판의 충전 시 전압은 급격하게 증가하는 반면 폴리이미드가 코팅된 극판의 충전 시 전압은 상대적으로 천천히 증가된 것을 알 수 있다. 이것은 폴리이미드가 코팅된 극판이 수명 특성에 있어 더 우수함을 알려준다.한편 도 5는 50번째 충전 후 두 전지의 임피던스 측정 결과를 나타내고 있으며, 이를 참조하면 폴리이미드가 코팅된 극판이 순수한 극판보다 임피던스 곡선이 작은 것을 볼 수 있다. 이는 50회의 방전과 충전 후에 폴리이미드가 코팅된 극판이 순수한 극판보다 내부의 저항 요소가 적다는 것으로 해석할 수 있다.다른 한편 도 6은 두 극판을 완전히 방전시킨 후 X선 회절 분석(XRD) 결과를 나타내고 있으며, 이를 참조하면 두 극판에서 모두 초기 방전 과정에서 리튬 산화물(Li2O2)이 형성되었다는 것을 명확이 관찰할 수 있다. 이로써 카본 나노 튜브의 표면에 폴리이미드 층이 리튬 산화물(Li2O2)의 형성을 방해하지 않는다는 것을 알 수 있다.전술한 바와 같이, 유기계 전해질을 사용하는 리튬-공기 전지의 수명 성능은 원치 않는 부반응에 의해 제한된다. 이러한 사실을 고려했을 때, 폴리이미드가 코팅된 전극의 향상된 수명 성능은 폴리이미드 층의 표면 보호 효과로 설명될 수 있다. 카본 나노 튜브 표면의 형성된 얇은 폴리이미드 층은 전해질 또는 방전 반응 생성물과의 직접적인 접촉을 성공적으로 막아 원치 않는 부반응과 부반응 생성물의 생성을 억제한다. 그러나, 폴리이미드 층의 효과를 증명하기 위해서는 폴리이미드 코팅층에 의해 반응 생성물들의 축적이 감소됨을 밝힐 필요가 있다.공기극의 부반응 발생 분석본 발명에 따른 공기극에서 폴리이미드 코팅에 의한 부반응의 감소를 확인하기 위해, 주사전자현미경(SEM)과 적외선 분광 분석(FT-IR)을 통해 순수한 극판과 폴리이미드가 코팅된 극판을 분석하고 그 결과를 도 7 및 도 8에 나타내었다. 도 7에서 (a) 및 (b)는 두 극판의 방전 전, (c) 및 (d)는 두 극판의 첫 번째 방전 후, (e) 및 (f)는 두 극판의 첫 번째 충전 후, (g) 및 (h)는 두 극판의 50 번째 충전 후의 결과를 나타내고 있다. 충방전 조건은 도 4(b)와 같다.먼저 도 7(c) 및 도 7(d)에서 볼 수 있듯이, 첫 번째 방전 후 반응 생성물들이 전극의 표면을 덮고 있으며, 도 7(e) 및 도 7(f)를 참고하면 대부분의 반응 생성물들은 첫 번째 충전 후 분해되었지만 몇몇 부분의 반응 생성물들은 여전히 남아있는 것으로 보이고, 첫 번째 방전과 충전에서 두 전극의 형상은 비슷해 보인다. 그러나 50회의 방전과 충전 후 극판의 표면 형상은 상당히 다르다. 즉 도 7(g)를 참고하면 충전 과정 후임에도 불구하고 순수한 전극의 대부분의 카본 나노 튜브 섬유들이 반응 생성물에 의해 묻혀있는 것으로 보인다. 이것은 공기극에 리튬 이온과 산소를 포함한 전해질의 접근이 축적된 반응 생성물에 의해 매우 방해를 받은 것을 의미한다. 그리고 이로 인해 순수한 전극의 수명 성능이 제한될 것이다. 반면에 도 7(h)를 참조하면 폴리이미드가 코팅된 전극에서는 축적된 반응 생성물의 양이 확실히 감소된 것을 볼 수 있다. 폴리이미드가 코팅된 전극의 표면에서는 여전히 섬유의 형태를 볼 수 있고, 많은 빈 공간이 관찰되었다. 이로써 전해질이 전극에 접근하는데 유리할 것이다.도 8에서는 반응 생성물에 대해 보다 자세하게 조사하기 위해서, 50번째 충전 후의 순수한 극판과 폴리이미드가 코팅된 극판으로 적외선 분광 분석(FT-IR)을 수행한 결과를 나타내고 있으며, 이를 참조하면 50회 충전 후 순수한 극판의 경우 400-500, 600-700, 1350-1500 그리고 1500-1750cm-1에서 ★로 표시된 피크들은 CH3CO2Li와 HCO2Li 등과 같은 유기 물질과 관련된 것으로 보인다. 1400-1500cm-1의 넓은 피크와 500cm-1 부근에서의 뾰족한 피크는 리튬카보네이트(Li2CO3)와 관련된 것이다. 이 적외선 분광 분석 결과에서는 리튬카보네이트(Li2CO3)를 확인하기 어렵다. 왜냐하면 리튬카보네이트의 피크는 대기에 노출된 리튬 산화물(Li2O2)의 피크와 유사하기 때문이다. 또한 몇몇 리튬카보네이트의 피크는 유기물질들의 피크과 겹친다. 그러나 순수한 극판에서 50회의 충방전이 진행되는 동안 부반응에 의한 반응 생성물들의 축이 상당히 증가하는 것은 명확히 알 수 있다. 폴리이미드가 코팅된 극판의 분석 결과는 부반응과 관련된 피크의 강도가 작은 것을 볼 수 있다. 이 결과는 예상대로 카본 표면의 폴리이미드 코팅 층이 부반응의 생성물의 축적을 억제한다는 것을 보여준다. 물론 카본과 전해질 또는 방전 반응 생성물 사이의 부반응이 여전히 존재하지만, 그럼에도 불구하고 이 결과는 카본 표면에 폴리이미드 코팅이 부반응을 억제하고 리튬-공기 전지의 수명 성능을 향상시키는 효과적인 하나의 방법이라는 것을 증명한 것이라 할 수 있다.이상으로 본 발명의 바람직한 실시예를 도면을 참고하여 상세하게 설명하였다. 본 발명의 설명은 예시를 위한 것이며, 본 발명이 속하는 기술분야에서 통상의 지식을 가진 자는 본 발명의 기술적 사상이나 필수적인 특징을 변경하지 않고서 다른 구체적인 형태로 쉽게 변형이 가능하다는 것을 이해할 수 있을 것이다. 따라서, 본 발명의 범위는 상기 상세한 설명보다는 후술하는 특허청구범위에 의하여 나타내어지며, 특허청구범위의 의미, 범위 및 그 균등 개념으로부터 도출되는 모든 변경 또는 변형된 형태가 본 발명의 범위에 포함되는 것으로 해석되어야 한다.